(57)【要約】【課題】光学特性を満足でき、かつ耐久性および再剥離性を満足することができる水分散型粘着剤組成物から形成された光学フィルム用粘着剤層を提供すること。【解決手段】水分散型の（メタ）アクリル系共重合体（Ａ）をベースポリマーとして含有する水分散液からなる水分散型粘着剤組成物から形成された光学フィルム用粘着剤層であって、前記（メタ）アクリル系共重合体（Ａ）は、総モノマー単位に対して、アルキル基の炭素数が４〜１８の（メタ）アクリル酸アルキルエステル（ａ）６０〜９９重量％、カルボキシル基含有モノマー（ｂ）０．５〜１５重量％、および窒素含有モノマー（ｃ）０．５〜３０重量％を含有し、かつ、モノマー単位のモル比で表される、前記窒素含有モノマー（ｃ）／カルボキシル基含有モノマー（ｂ）の値が０．３〜３であり、水分散型粘着剤組成物がアルコキシシリル基を有する化合物を含有し、前記粘着剤層は、厚さが２０μｍの場合のヘイズ値が１％以下である。【選択図】なし【特許請求の範囲】
【請求項１】
水分散型の（メタ）アクリル系共重合体（Ａ）をベースポリマーとして含有する水分散液からなる水分散型粘着剤組成物から形成された光学フィルム用粘着剤層であって、
前記（メタ）アクリル系共重合体（Ａ）は、総モノマー単位に対して、
アルキル基の炭素数が４〜１８の（メタ）アクリル酸アルキルエステル（ａ）６０〜９９重量％、
カルボキシル基含有モノマー（ｂ）０．５〜１５重量％、
および窒素含有モノマー（ｃ）０．５〜３０重量％を含有し、かつ、
モノマー単位のモル比で表される、前記窒素含有モノマー（ｃ）／カルボキシル基含有モノマー（ｂ）の値が０．３〜３であり、
かつ、水分散型粘着剤組成物がアルコキシシリル基を有する化合物を含有し、
かつ、前記粘着剤層は、厚さが２０μｍの場合のヘイズ値が１％以下であることを特徴とする光学フィルム用粘着剤層。
【請求項２】
前記窒素含有モノマー（ｃ）が、アミド結合またはイミド結合を有するモノマーであることを特徴とする請求項１記載の光学フィルム用粘着剤層。
【請求項３】
前記アミド結合またはイミド結合を有するモノマーが、（メタ）アクリルアミド系モノマまたはマレイミド系モノマーであることを特徴とする請求項２記載の光学フィルム用粘着剤層。
【請求項４】
前記アルコキシシリル基を有する化合物は、前記（メタ）アクリル系共重合体（Ａ）が、モノマー単位として、さらに、アルコキシシリル基含有モノマー０．０１〜１重量％含有することにより水分散型粘着剤組成物に含有されていることを特徴とする請求項１〜３のいずれかに記載の光学フィルム用粘着剤層。
【請求項５】
前記（メタ）アクリル系共重合体（Ａ）が、モノマー単位として、さらに、リン酸基含有モノマー０．１〜２０重量％を含有することを特徴とする請求項１〜４のいずれかに記載の光学フィルム用粘着剤層。
【請求項６】
前記水分散型粘着剤組成物が、前記（メタ）アクリル系共重合体（Ａ）１００重量部に対して、固形分重量比で、前記アルコキシシリル基を有する化合物としてシランカップリング剤（Ｂ）を０．０１〜１重量部含有することを特徴とする請求項１〜５のいずれかに記載の光学フィルム用粘着剤層。
【請求項７】
前記水分散型粘着剤組成物が、前記（メタ）アクリル系共重合体（Ａ）１００重量部に対して、固形分重量比で、架橋剤を１０重量部以下含有することを特徴とする請求項１〜６のいずれかに記載の光学フィルム用粘着剤層。
【請求項８】
光学フィルムの少なくとも片側に、請求項１〜７のいずれかに記載の光学フィルム用粘着剤層が積層されていることを特徴とする粘着型光学フィルム。
【請求項９】
請求項８記載の粘着型光学フィルムを少なくとも１枚用いていることを特徴とする画像表示装置。
【発明の詳細な説明】
【技術分野】
【０００１】
本発明は、光学フィルム用粘着剤層に関する。また本発明は、当該粘着剤層が光学フィルムに設けられている粘着型光学フィルムに関する。また、本発明は、前記粘着型光学フィルムを用いた液晶表示装置、有機ＥＬ表示装置、ＣＲＴ、ＰＤＰ等の画像表示装置および前面板などの画像表示装置と共に使用される部材、に関する。前記光学フィルムとしては、偏光板、位相差板、光学補償フィルム、輝度向上フィルムや、反射防止フィルム等の表面処理フィルム、さらにはこれらが積層されているものを用いることができる。
【背景技術】
【０００２】
液晶表示装置および有機ＥＬ表示装置等は、その画像形成方式から、例えば、液晶表示装置では、液晶セルの両側に偏光素子を配置することが必要不可欠であり、一般的には偏光板が貼着されている。また液晶パネルおよび有機ＥＬパネル等の表示パネルには偏光板の他に、ディスプレイの表示品位を向上させるために様々な光学素子が用いられるようになってきている。また液晶表示装置や有機ＥＬ表示装置、ＣＲＴ、ＰＤＰ等の画像表示装置を保護したり、高級感を付与したり、デザインを差別化するために前面板が使用されている。これら液晶表示装置および有機ＥＬ表示装置等の画像表示装置や前面板などの画像表示装置と共に使用される部材には、例えば、着色防止としての位相差板、液晶ディスプレイの視野角を改善するための視野角拡大フィルム、さらにはディスプレイのコントラストを高めるための輝度向上フィルム、表面の耐擦傷性を付与するために用いられるハードコートフィルム、画像表示装置に対する写り込みを防止するためのアンチグレア処理フィルム、アンチリフレクティブフィルム、ローリフレクティブフィルムなどの反射防止フィルム等の表面処理フィルムが用いられている。これらのフィルムは総称して光学フィルムと呼ばれる。
【０００３】
前記光学フィルムを液晶セルおよび有機ＥＬパネル等の表示パネル、または前面板に貼着する際には、通常、粘着剤が使用される。また、光学フィルムと液晶セルおよび有機ＥＬパネル等の表示パネル、または前面板、または光学フィルム間の接着は、通常、光の損失を低減するため、それぞれの材料は粘着剤を用いて密着されている。このような場合に、光学フィルムを固着させるのに乾燥工程を必要としないこと等のメリットを有することから、光学フィルムの片側に予め粘着剤層として設けられた粘着型光学フィルムが一般的に用いられる。
【０００４】
前記粘着型光学フィルムに用いる光学フィルムは、加熱や加湿の条件下で収縮、膨張しやすいため、前記粘着型光学フィルムを、液晶セルに貼り合せた後には、浮きや剥がれが生じやすい。そのため、前記粘着剤層には、加熱および加湿等に対する耐久性（接着信頼性）が求められる。
【０００５】
上記粘着型光学フィルムの粘着剤層の形成に用いる粘着剤としては、有機溶剤型粘着剤が主に使用されてきた。近年では、地球環境負荷の低減、作業安定性の向上の観点から有機溶剤を使用しない無溶剤型粘着剤の開発が盛んになされている。無溶剤型粘着剤としては、例えば、分散媒として水を用いて、水中に粘着剤ポリマー成分を分散させた水分散型粘着剤組成物が知られている。しかしながら、水分散型粘着剤組成物には一般に乳化剤、分散剤など界面活性剤を水溶性の分散安定化成分として含むため、水分散型粘着剤組成物により形成された粘着剤層は、前記水溶性成分の影響により、加熱条件下（例えば、８０℃）で発泡しやすく、また加湿条件下（例えば、６０℃，９０％Ｒ．Ｈ．）で剥がれ等が発生しやすく耐久性に問題があった。また、水分散型粘着剤組成物により形成された粘着剤層は、エマルション粒子等により形成されているため、その層構造として粒子界面が存在しており加湿耐久性を満足することができない。
【０００６】
この耐久性を向上させるため、光学フィルムの分野でいくつかの提案がなされている。例えば、液晶セルのガラス基板に対する接着性を向上できる光学フィルム用の水分散型粘着剤として、（メタ）アクリル酸アルキルエステルとともにシラン系単量体を用いたアクリルポリマーのエマルションを用いることが提案されている（特許文献１）。また液晶セルのガラス基板に対する加熱、加湿条件下における密着性を向上できる光学フィルム用の水分散型粘着剤として、（メタ）アクリル酸アルキルエステルとともにリン酸基含有モノマーを用いたアクリル系ポリマーのエマルションを用いることが提案されている（特許文献２）。
【０００７】
光学フィルム以外の分野においても、アクリル系共重合体中に、窒素含有モノマーを共重合することにより耐久性を向上させる提案がいくつかなされている。例えば、有機溶剤を使用せず、かつ粘着力の大幅な低下を生じることなく再剥離性を付与した粘着剤および両面粘着テープとして、窒素含有モノマーを共重合したアクリル系共重合体と粘着付与樹脂を含有した水分散型アクリル系粘着剤組成物が提案されている（特許文献３）。また粘着シートの基材、又は被着体が多価金属化合物を含有する場合の粘着特性の低下防止が可能となる粘着組成物として、窒素含有単量体及び酸性官能基含有単量体を含むアクリル系共重合体の提案がなされている（特許文献４）。また、アクリル系単量体とマレイミド化合物とのアクリル系共重合体エマルジヨンを主成分する水分散型粘着剤組成物が提案されている（特許文献５）。
【０００８】
一方、粘着型光学フィルムを液晶セル等の表示パネルに貼り合わせる際に、貼り合わせ位置を誤ったり、貼り合せ面に異物が噛み込んだような場合にも光学フィルムを液晶セルから剥離して再利用する場合がある。粘着型光学フィルムを液晶表示パネルから剥離する際には液晶セルのギャップを変化させたり、光学フィルムを破断させるような接着剤上にならないこと、即ち、粘着型光学フィルムを容易に剥離できる再剥離性（リサイクル性、リワーク性）が求められる。しかし、粘着型光学フィルムの粘着剤層の耐久性を重視して単に接着性を向上させると再剥離性が悪くなる。
【０００９】
上記観点から、表面保護用又は仮接着用の粘着テープ又はシートにおいて、剥離力の経時上昇性を抑制させるための提案もいくつかなされている。例えば、架橋剤を添加してゲル分率を７０％以上にすることで粘着力の経時上昇が起こりにくい水分散型粘着剤組成物の提案が知られている（特許文献６乃至９）。
【先行技術文献】
【特許文献】
【００１０】
【特許文献１】特開２００２−３０９２１２号公報
【特許文献２】特開２００７−１８６６６１号公報
【特許文献３】特開２００８−２３９８７２号公報
【特許文献４】特開２００７−１１２８３８号公報
【特許文献５】特開平８−１９９１３６号公報
【特許文献６】特開２００４−２５６７８９号公報
【特許文献７】特開２００４−２７７６０１号公報
【特許文献８】特開２００６−２４１４１９号公報
【特許文献９】特開２００８−２６６４１５号公報
【発明の概要】
【発明が解決しようとする課題】
【００１１】
上記特許文献１、２の水分散型粘着剤は、加熱、加湿条件下における耐久性（接着性）を満足するものであった。しかし、上記特許文献１、２の水分散型粘着剤は、長時間の保存や加熱条件下での保存により、経時で接着力が上昇する傾向を有する。この傾向は、永久接着用途においては望ましい性質であるが、リサイクルやリワークといった再剥離を必要とする光学フィルム用途では再剥離が困難になる場合があり不適切であった。一方、特許文献３、４の水分散型粘着剤は、再剥離性の点では優れるが、粘着付与樹脂を含有しているため、粘着付与樹脂に由来する着色の問題やアクリル系共重合体との相溶性が低い場合に透明性が低下することなどの問題があり、光学用途への適用が困難であった。また、特許文献５の水分散型粘着剤は、耐久性と再剥離性が不十分であった。また特許文献６乃至９の水分散型粘着剤は剥離力の経時上昇性を抑制することが可能であり再剥離用途には適したものであるが、光学フィルム用途の耐久性を満足するものではなかった。
【００１２】
本発明は、水分散型粘着剤組成物から形成された光学フィルム用粘着剤層であって、光学特性を満足でき、かつ加熱条件下および加湿条件下における耐久性および再剥離性を満足することができる光学フィルム用粘着剤層を提供することを目的とする。
【００１３】
また、本発明は、光学フィルムの少なくとも片側に、前記光学フィルム用粘着剤層が積層されている粘着型光学フィルムを提供することを目的にする。さらに本発明は、前記粘着型光学フィルムを用いた画像表示装置を提供することを目的とする。
【課題を解決するための手段】
【００１４】
本発明者らは前記課題を解決すべく鋭意検討を重ねた結果、下記の光学フィルム用粘着剤層等により前記課題を解決できることを見出し、本発明を完成するに至った。
【００１５】
即ち本発明は、水分散型の（メタ）アクリル系共重合体（Ａ）をベースポリマーとして含有する水分散液からなる水分散型粘着剤組成物から形成された光学フィルム用粘着剤層であって、
前記（メタ）アクリル系共重合体（Ａ）は、総モノマー単位に対して、
アルキル基の炭素数が４〜１８の（メタ）アクリル酸アルキルエステル（ａ）６０〜９９重量％、
カルボキシル基含有モノマー（ｂ）０．５〜１５重量％、
および窒素含有モノマー（ｃ）０．５〜３０重量％を含有し、かつ、
モノマー単位のモル比で表される、前記窒素含有モノマー（ｃ）／カルボキシル基含有モノマー（ｂ）の値が０．３〜３であり、
かつ、水分散型粘着剤組成物がアルコキシシリル基を有する化合物を含有し、
かつ、前記粘着剤層は、厚さが２０μｍの場合のヘイズ値が１％以下であることを特徴とする光学フィルム用粘着剤層、に関する。
【００１６】
前記光学フィルム用粘着剤層において、前記窒素含有モノマー（ｃ）はアミド結合またはイミド結合を有するモノマーであることが好ましい。前記アミド結合またはイミド結合を有するモノマーとしては、（メタ）アクリルアミド系モノマーまたはマレイミド系モノマーが好ましい。
【００１７】
前記光学フィルム用粘着剤層において、前記アルコキシシリル基を有する化合物は、前記（メタ）アクリル系共重合体（Ａ）が、モノマー単位として、さらに、アルコキシシリル基含有モノマー０．０１〜１重量％含有することにより水分散型粘着剤組成物に含有されることができる。
【００１８】
前記光学フィルム用粘着剤層において、前記（メタ）アクリル系共重合体（Ａ）が、モノマー単位として、さらに、リン酸基含有モノマー０．１〜２０重量％を含有することが好ましい。
【００１９】
前記光学フィルム用粘着剤層において、前記水分散型粘着剤組成物は、前記（メタ）アクリル系共重合体（Ａ）１００重量部に対して、固形分重量比で、前記アルコキシシリル基を有する化合物としてシランカップリング剤（Ｂ）を０．０１〜１重量部含有することができる。
【００２０】
前記光学フィルム用粘着剤層において、前記水分散型粘着剤組成物が、前記（メタ）アクリル系共重合体（Ａ）１００重量部に対して、固形分重量比で、架橋剤を１０重量部以下含有することが好ましい。
【００２１】
また本発明は、光学フィルムの少なくとも片側に、前記光学フィルム用粘着剤層が積層されていることを特徴とする粘着型光学フィルム、に関する。
【００２２】
また本発明は、前記粘着型光学フィルムを少なくとも１枚用いていることを特徴とする画像表示装置、に関する。
【発明の効果】
【００２３】
本発明の光学フィルム用粘着剤層を形成する水分散型粘着剤組成物（エマルション型粘着剤組成物）は、モノマー単位として（メタ）アクリル酸アルキルエステル（ａ）を主成分として含有し、かつ、カルボキシル基含有モノマー（ｂ）および窒素含有モノマー（ｃ）を所定割合で含有する水分散型の（メタ）アクリル系共重合体（Ａ）をベースポリマーとして含有しており、かつ水分散型粘着剤組成物はアルコキシシリル基を有する化合物を含有している。しかも、前記窒素含有モノマー（ｃ）／カルボキシル基含有モノマー（ｂ）の値が所定のモル比になるように制御されている。本発明の光学フィルム用粘着剤層は、かかる水分散型の（メタ）アクリル系共重合体（Ａ）を用いることで、光学フィルム用途に求められる透明性等に係る光学特性を満足でき、かつ接着初期において適度な接着性を発現するとともに加熱条件下および加湿条件下における耐久性を満足でき、一方で、経時においても安定した接着性の粘着剤層を形成することができる再剥離性を満足することができる。
【００２４】
即ち、本発明の粘着剤層は、水分散型の（メタ）アクリル系共重合体（Ａ）において、分散安定性の観点から用いられる、カルボキシル基含有モノマー（ｂ）に加えて、窒素含有モノマー（ｃ）を併用することにより接着信頼性に係る耐久性を向上させるとともに、窒素含有モノマー（ｃ）により極性被着体への親和性を高くして、接着性向上効果を奏する。具体的には、極性の高い窒素含有モノマー（ｃ）の共重合により、双極子相互作用、水素結合などの効果により粘着剤層／極性被着体の間により強い接着性が発現すると推定される。さらに、水分散型粘着剤組成物がアルコキシシリル基を有する化合物を含有することにより、特にガラス等の極性被着体に対して優れた耐久性の効果が得られる。本発明の粘着剤層は、ガラス等の極性被着体への接着性向上の効果が得られることから、光学フィルム用途に好適に利用することができる。アルコキシシリル基を有する化合物としては、アルコキシシリル基含有モノマーを、前記（メタ）アクリル系共重合体（Ａ）の共重合モノマーとして併用したり、シランカップリング剤としては配合したりすることにより、水分散型粘着剤組成物にアルコキシシリル基を有する化合物を含有することができる。
【００２５】
また、本発明の粘着剤層は、前記窒素含有モノマー（ｃ）／カルボキシル基含有モノマー（ｂ）の値が所定のモル比になるように制御することで、経時での剥離力の上昇を抑制しており、再剥離性（リサイクル性、リワーク性）に優れる。剥離力上昇性の要因としては、経時で接着面積が増大することに加えて、粘着剤中のカルボキシル基と被着体間の相互作用の増大が考えられる。接着初期には、カルボキシル基の一部が被着体と相互作用することにより適度な接着性を発現するが、その一方でカルボキシル基の多くは粘着剤中でカルボキシル基同士の会合体として存在すると考えられる。その会合体の相互作用は、カルボキシル基／被着体間の相互作用より弱いと考えられ、経時で会合体は解離し、より親和性の高い被着体と相互作用が増大することにより、剥離力が徐々に上昇する現象となると考えられる。他方、カルボキシル基は窒素含有モノマー（ｃ）が有する窒素原子、特にアミド結合やイミド結合との間で強い相互作用（水素結合）を形成することできる。そのため、カルボキシル基とともに、例えば、アミド結合もしくはイミド結合が共存していれば、カルボキシル基同士の会合体は形成されにくく、カルボキシル基／アミド結合（イミド結合）の会合体が優先的に形成されると考えられる。本発明では、このカルボキシル基／アミド結合（イミド結合）の会合体に係る効果を利用している再剥離性を満足させている。その結果、極性モノマーとして、カルボキシル基含有モノマー（ｂ）のみを使用する場合と比較して、カルボキシル基含有モノマー（ｂ）と窒素含有モノマー（ｃ）を併用する場合には、経時での剥離力の上昇性に関与するカルボキシル基の数が減少するため、経時での剥離力上昇性が少なく、初期接着から経時において安定した剥離力を示す効果が得られる。
【００２６】
上記のように本発明の粘着剤層が奏する耐久性および再剥離性の効果は、前記カルボキシル基含有モノマー（ｂ）および前記窒素含有モノマー（ｃ）を制御することに基づくため、粘着付与剤等を用いることによる光学特性（透明性）の低下の問題もない。本発明の粘着剤層は透明性が良好であり、粘着剤層のヘイズ値は厚さが２０μｍの場合に１％未満を満足でき、光学特性に影響を及ぼすこともない。
【発明を実施するための形態】
【００２７】
本発明の光学フィルム用粘着剤層を形成する水分散型粘着剤組成物は、水分散型の（メタ）アクリル系共重合体（Ａ）を含有する水分散液である。以下、水分散型の（メタ）アクリル系共重合体（Ａ）は、単に、（メタ）アクリル系共重合体（Ａ）という。
【００２８】
前記（メタ）アクリル系共重合体（Ａ）は、アルキル基の炭素数が４〜１８の（メタ）アクリル酸アルキルエステル（ａ）を主たるモノマー単位として含有する。なお、（メタ）アクリル酸アルキルエステルはアクリル酸アルキルエステルおよび／またはメタクリル酸アルキルエステルをいい、本発明の（メタ）とは同様の意味である。
【００２９】
前記アルキル基の炭素数が４〜１８の（メタ）アクリル酸アルキルエステル(ａ)の具体例としては、（メタ）アクリル酸ｎ−ブチル、（メタ）アクリル酸ｔ−ブチル、（メタ）アクリル酸ｎ−ヘキシル、（メタ）アクリル酸シクロヘキシル、（メタ）アクリル酸２−エチルヘキシル、（メタ）アクリル酸ｎ−オクチル、（メタ）アクリル酸ラウリル、（メタ）アクリル酸トリデシル、（メタ）アクリル酸ステアリル等の（メタ）アクリル酸アルキルエステルが挙げられる。これらは単独で、または２種類以上を組み合わせて用いることができる。これらのなかでも、（メタ）アクリル酸ｎ−ブチル、（メタ）アクリル酸２−エチルヘキシル、（メタ）アクリル酸ｎ−オクチル等のアルキル基の炭素数が４〜９の（メタ）アクリル酸アルキルエステルが好ましい。（メタ）アクリル酸アルキルエステル（ａ）は、総モノマー単位の６０〜９９．９重量％含有するのが好ましく、さらには７０〜９９．９重量％、さらには８０〜９９．９重量％、さらには８０〜９９重量％、さらには８０〜９５重量％であるのが好ましい。
【００３０】
前記（メタ）アクリル系共重合体（Ａ）には、粘着剤の接着性向上と水分散液の安定性付与のために、共重合モノマーとして、カルボキシル基含有モノマー（ｂ）をモノマー単位として含有する。カルボキシル基含有モノマー（ｂ）としては、カルボキシル基および（メタ）アクリロイル基、ビニル基等のラジカル重合性の不飽和二重結合を有するものを例示でき、例えば、（メタ）アクリル酸、イタコン酸、マレイン酸、フマル酸、クロトン酸、カルボキシエチルアクリレート、カルボキシペンチルアクリレートなどが挙げられる。カルボキシル基含有モノマー（ｂ）の割合は、（メタ）アクリル系共重合体（Ａ）の総モノマー単位の０．５〜１５重量％である。０．５重量％未満では、接着性の向上効果が得られにくく、一方、１５重量％を超える場合には乳化重合により（メタ）アクリル系共重合体（Ａ）を調製する際に水分散液が不安定になり好ましくない。カルボキシル基含有モノマー（ｂ）は、（メタ）アクリル系共重合体（Ａ）の総モノマー単位の１〜１０重量％含有するのが好ましく、さらには２〜７重量％、さらには３〜６重量％であるのが好ましい。
【００３１】
また、前記（メタ）アクリル系共重合体（Ａ）には、粘着剤の接着性向上による耐久性付与のために、共重合モノマーとして、窒素含有モノマー（ｃ）をモノマー単位として含有する。窒素含有モノマー（ｃ）としては、窒素原子および（メタ）アクリロイル基、ビニル基等のラジカル重合性の不飽和二重結合を有するものを用いることができる。窒素原子は、カルボキシル基と水素結合することができるアミノ基、アミド結合、イミド結合、ウレタン結合、尿素結合等の官能基として存在するものが挙げられる。窒素含有モノマーとしては、例えば、（メタ）アクリルアミド、Ｎ，Ｎ−ジメチル（メタ）アクリルアミド、Ｎ，Ｎ−ジエチル（メタ）アクリルアミド、Ｎ−イソプロピル（メタ）アクリルアミド、Ｎ−ブチル（メタ）アクリルアミド、Ｎ−メチロール（メタ）アクリルアミド、Ｎ−メチロールプロパン（メタ）アクリルアミド、（メタ）アクリロイルモルホリン等の（メタ）アクリルアミド系モノマー；例えば、（メタ）アクリル酸アミノエチル、（メタ）アクリル酸Ｎ，Ｎ−ジメチルアミノエチル、（メタ）アクリル酸ｔ−ブチルアミノエチル等の末端に１級、２級または３級を有するアミノ基含有モノマー；例えば、アクリロニトリル、メタクリロニトリルなどのシアノ基含有モノマー；Ｎ−ビニルピロリドン、Ｎ−（１−メチルビニル）ピロリドン等のピロリドン系モノマー、その他、Ｎ−ビニルピリジン、Ｎ−ビニルピペリドン、Ｎ−ビニルピリミジン、Ｎ−ビニルピペラジン、Ｎ−ビニルピラジン、Ｎ−ビニルピロール、Ｎ−ビニルイミダゾール、Ｎ−ビニルオキサゾール、Ｎ−ビニルモルホリンなどのビニル基含有複素環化合物；Ｎ−ビニルアセトアミド等のビニルカルボン酸アミド化合物；例えば、Ｎ−シクロヘキシルマレイミド、Ｎ−イソプロピルマレイミド、Ｎ−ラウリルマレイミド、Ｎ−フェニルマレイミドなどのマレイミド系モノマー；例えば、Ｎ−メチルイタコンイミド、Ｎ−エチルイタコンイミド、Ｎ−ブチルイタコンイミド、Ｎ−オクチルイタコンイミド、Ｎ−２−エチルヘキシルイタコンイミド、Ｎ−シクロヘキシルイタコンイミド、Ｎ−ラウリルイタコンイミドなどのイタコンイミド系モノマー；例えば、Ｎ−（メタ）アクリロイルオキシメチレンスクシンイミド、Ｎ−（メタ）アクリロイル−６−オキシヘキサメチレンスクシンイミド、Ｎ−（メタ）アクリロイル−８−オキシオクタメチレンスクシンイミドなどのスクシンイミド系モノマー；その他、２−（メタ）アクリルアミド−２−メチルプロパンスルホン酸、（メタ）アクリルアミドプロパンスルホン酸等のスルホン酸基含有（メタ）アクリルアミド系モノマー、ダイアセトンアクリルアミド；等が挙げられる。また、ウレタンなどの骨格にモノマー成分と同様の官能基として（メタ）アクリロイル基、ビニル基等の不飽和二重結合を２個以上付加したウレタン（メタ）アクリレートなどの多官能性モノマーを用いることもできる。
【００３２】
これら窒素含有モノマー（ｃ）のなかでも、再剥離性の点から、（メタ）アクリルアミド系モノマー、ピロリドン系モノマー、ビニルカルボン酸アミド化合物等のアミド結合を有するモノマーや、マレイミド系モノマー、イタコンイミド系モノマー、スクシンイミド系モノマー等のイミド結合を有するモノマーが好ましい。アミド結合やイミド結合を有するモノマーは、カルボキシル基と水素結合するため、これにより剥離力経時上昇性の原因であるカルボキシル基の作用を弱める効果があると考えられる。これらのなかでも、特に、（メタ）アクリルアミド系モノマーやマレイミド系モノマーを用いるのが好ましい。
【００３３】
窒素含有モノマー（ｃ）の割合は、（メタ）アクリル系共重合体（Ａ）の総モノマー単位の０．５〜３０重量％である。０．５重量％未満では、接着性の向上効果が得られにくく、一方、３０重量％を超える場合には粘着性の低下が生じて好ましくない。窒素含有モノマー（ｃ）は、（メタ）アクリル系共重合体（Ａ）の総モノマー単位の１〜２０重量％、さらには２〜１０重量％、さらには３〜６重量％であるのが好ましい。
【００３４】
また、モノマー単位のモル比で表される、前記窒素含有モノマー（ｃ）／カルボキシル基含有モノマー（ｂ）の値は、０．３〜３になるように調整される。前記カルボキシル基含有モノマー（ｂ）および前記窒素含有モノマー（ｃ）の割合を前記範囲に制御することで、粘着剤層の接着性向上により耐久性を付与しながら、かつ再剥離性を付与することができる。前記モル比は、０．４〜２．５に制御するのがより好ましい。
【００３５】
前記（メタ）アクリル系共重合体（Ａ）には、前記（メタ）アクリル酸アルキルエステル（ａ）、カルボキシル基含有モノマー（ｂ）、窒素含有モノマー（ｃ）に加えて、水分散液の安定化、粘着剤層の光学フィルム等の基材に対する密着性の向上、さらには、被着体に対する初期接着性の向上などを目的として、（メタ）アクリロイル基またはビニル基等の不飽和二重結合に係る重合性の官能基を有する、１種類以上の共重合モノマーを共重合により導入することができる。
【００３６】
前記共重合モノマーとしては、アルコキシシリル基含有モノマーを含有することが好ましい。アルコキシシリル基含有モノマーは、（メタ）アクリロイル基、ビニル基等の不飽和二重結合を１個以上有し、かつ、アルコキシシリル基を有する、シランカップリング剤系不飽和モノマーである。アルコキシシリル基含有モノマーは、ガラス等の被着体との親和性を向上し、密着性を向上するうえで好ましい。
【００３７】
前記アルコキシシリル基含有モノマーとしてはアルコキシシリル基含有（メタ）アクリレートモノマーや、アルコキシシリル基含有ビニルモノマーなどが含まれる。アルコキシシリル基含有（メタ）アクリレートモノマーとしては、例えば、（メタ）アクリロイルオキシメチル−トリメトキシシラン、（メタ）アクリロイルオキシメチル−トリエトキシシラン、２−（メタ）アクリロイルオキシエチル−トリメトキシシラン、２−（メタ）アクリロイルオキシエチル−トリエトキシシラン、３−（メタ）アクリロイルオキシプロピル−トリメトキシシラン、３−（メタ）アクリロイルオキシプロピル−トリエトキシシラン、３−（メタ）アクリロイルオキシプロピル−トリプロポキシシラン、３−（メタ）アクリロイルオキシプロピル−トリイソプロポキシシラン、３−（メタ）アクリロイルオキシプロピル−トリブトキシシランなどの（メタ）アクリロイルオキシアルキル−トリアルコキシシラン；例えば、（メタ）アクリロイルオキシメチル−メチルジメトキシシラン、（メタ）アクリロイルオキシメチル−メチルジエトキシシラン、２−（メタ）アクリロイルオキシエチル−メチルジメトキシシラン、２−（メタ）アクリロイルオキシエチル−メチルジエトキシシラン、３−（メタ）アクリロイルオキシプロピル−メチルジメトキシシラン、３−（メタ）アクリロイルオキシプロピル−メチルジエトキシシラン、３−（メタ）アクリロイルオキシプロピル−メチルジプロポキシシラン、３−（メタ）アクリロイルオキシプロピル−メチルジイソプロポキシシラン、３−（メタ）アクリロイルオキシプロピル−メチルジブトキシシラン、３−（メタ）アクリロイルオキシプロピル−エチルジメトキシシラン、３−（メタ）アクリロイルオキシプロピル−エチルジエトキシシラン、３−（メタ）アクリロイルオキシプロピル−エチルジプロポキシシラン、３−（メタ）アクリロイルオキシプロピル−エチルジイソプロポキシシラン、３−（メタ）アクリロイルオキシプロピル−エチルジブトキシシラン、３−（メタ）アクリロイルオキシプロピル−プロピルジメトキシシラン、３−（メタ）アクリロイルオキシプロピル−プロピルジエトキシシランなどの（メタ）アクリロイルオキシアルキル−アルキルジアルコキシシランや、これらに対応する（メタ）アクリロイルオキシアルキル−ジアルキル（モノ）アルコキシシランなどが挙げられる。また、アルコキシシリル基含有ビニルモノマーとしては、例えば、ビニルトリメトキシシラン、ビニルトリエトキシシラン、ビニルトリプロポキシシラン、ビニルトリイソプロポキシシラン、ビニルトリブトキシシランなどのビニルトリアルコキシシランの他、これらに対応するビニルアルキルジアルコキシシランや、ビニルジアルキルアルコキシシラン、例えば、ビニルメチルトリメトキシシラン、ビニルメチルトリエトキシシラン、β−ビニルエチルトリメトキシシラン、β−ビニルエチルトリエトキシシラン、γ−ビニルプロピルトリメトキシシラン、γ−ビニルプロピルトリエトキシシラン、γ−ビニルプロピルトリプロポキシシラン、γ−ビニルプロピルトリイソプロポキシシラン、γ−ビニルプロピルトリブトキシシランなどのビニルアルキルトリアルコキシシランの他、これらに���応する（ビニルアルキル）アルキルジアルコキシシランや、（ビニルアルキル）ジアルキル（モノ）アルコキシシランなどが挙げられる。
【００３８】
アルコキシシリル基含有モノマーの割合は、（メタ）アクリル系共重合体（Ａ）の総モノマー単位の０．０１〜１重量％であることが好ましく、さらには０．０１〜０．５重量％、さらには０．０３〜０．１重量％であるのが好ましい。０．０１重量％未満では、アルコキシシリル基含有モノマーを用いる効果（ガラス等の被着体との親和性を向上し、密着性の向上による耐久性の向上）が十分には得られず、一方、１重量％を超えると、粘着剤層の架橋度が高くなりすぎて、経時での粘着剤層の割れなどが発生したり、（メタ）アクリル系共重合体（Ａ）の製造時にゲル化などの不具合が発生したりするおそれがある。
【００３９】
また、共重合モノマーとしては、リン酸基含有モノマーが挙げられる。リン酸基含有モノマーは、ガラスへの密着性を向上させる効果がある。
【００４０】
リン酸基含有モノマーとしては、例えば、下記一般式（１）： 
【化１】
2012116986.tif 000002
（一般式（１）中、Ｒ1は、水素原子またはメチル基を示し、Ｒ2は炭素数１〜４のアルキレン基、ｍは２以上の整数を示し、Ｍ1およびＭ2は、それぞれ独立に、水素原子またはカチオンを示す。）で表されるリン酸基またはその塩を示す。）で表されるリン酸基含有モノマーが挙げられる。
【００４１】
なお、一般式（１）中、ｍは、２以上、好ましくは、４以上、通常４０以下であり、ｍは、オキシアルキレン基の重合度を表す。また、ポリオキシアルキレン基としては、例えば、ポリオキシエチレン基、ポリオキシプロピレン基等が挙げられ、これらポリオキシアルキレン基は、これらのランダム、ブロックまたはグラフトユニットなどであってもよい。また、リン酸基の塩に係る、カチオンは、特に制限されず、例えば、ナトリウム、カリウムなどのアルカリ金属、例えば、カルシウム、マグネシウムなどのアルカリ土類金属などの無機カチオン、例えば、４級アミン類などの有機カチオンなどが挙げられる。
【００４２】
リン酸基含有モノマーの割合は、（メタ）アクリル系共重合体（Ａ）の総モノマー単位の０．１〜２０重量％であることが好ましい。０．１重量％未満では、リン酸基含有モノマーを用いる効果（線状気泡発生の抑制）を十分には得られず、一方、２０重量％を超えると、重合安定性、粘着特性の点で好ましくない。リン酸基含有モノマーの割合は、（メタ）アクリル系共重合体（Ａ）の総モノマー単位の０．５〜５重量％であるのが好ましく、さらには１〜４重量％が好ましく、さらには１〜３重量％が好ましい。
【００４３】
前記アルコキシシリル基含有モノマー、リン酸基含有モノマー以外の共重合モノマーの具体例としては、例えば、（メタ）アクリル酸メチル、（メタ）アクリル酸エチル、（メタ）アクリル酸プロピル等のアルキル基の炭素数が１〜３の（メタ）アクリル酸アルキルエステル；例えば、無水マレイン酸、無水イタコン酸などの酸無水物基含有モノマー；例えば、（メタ）アクリル酸フェニルなどの（メタ）アクリル酸アリールエステル、例えば、酢酸ビニル、プロピオン酸ビニルなどのビニルエステル類；例えば、スチレンやα−メチルスチレンなどのスチレン系モノマー；例えば、（メタ）アクリル酸グリシジル、（メタ）アクリル酸メチルグリシジルなどのエポキシ基含有モノマー；例えば、（メタ）アクリル酸２−ヒドロキシエチル、（メタ）アクリル酸２−ヒドロキシプロピル、（メタ）アクリル酸４−ヒドロキシブチル、（メタ）アクリル酸６−ヒドロキシヘキシル、（メタ）アクリル酸８−ヒドロキシオクチル、（メタ）アクリル酸１２−ヒドロキシラウリル、（４−ヒドロキシメチルシクロへキシル）-メチル（メタ）アクリレートなどのヒドロキシル基含有モノマー；例えば、（メタ）アクリル酸メトキシエチル、（メタ）アクリル酸エトキシエチルなどのアルコキシ基含有モノマー；例えば、２−メタクリロイルオキシエチルイソシアネートなどの官能性モノマー；例えば、エチレン、プロピレン、イソプレン、ブタジエン、イソブチレンなどのオレフィン系モノマー；例えば、ビニルエーテルなどのビニルエーテル系モノマー；例えば、塩化ビニルなどのハロゲン原子含有モノマー；類などが挙げられる。
【００４４】
また、共重合性モノマーとして、例えば、スチレンスルホン酸、アリルスルホン酸、スルホプロピル（メタ）アクリレート、（メタ）アクリロイルオキシナフタレンスルホン酸などのスルホン酸基含有モノマーが挙げられる。
【００４５】
また、共重合性モノマーとして、例えば、（メタ）アクリル酸ポリエチレングリコール、（メタ）アクリル酸ポリプロピレングリコール、（メタ）アクリル酸メトキシエチレングリコール、（メタ）アクリル酸メトキシポリプロピレングリコールなどのグリコール系アクリルエステルモノマー；その他、例えば、（メタ）アクリル酸テトラヒドロフルフリルや、フッ素（メタ）アクリレートなどの複素環や、ハロゲン原子を含有するアクリル酸エステル系モノマーなどが挙げられる。
【００４６】
さらに、共重合性モノマーとして、水分散型粘着剤組成物のゲル分率の調整などのために、前記アルコキシシリル基含有モノマー以外の、多官能性モノマーを用いることができる。多官能モノマーとしては、（メタ）アクリロイル基、ビニル基等の不飽和二重結合を２個以上有する化合物などが挙げられる。例えば、エチレングリコールジ（メタ）アクリレート、ジエチレングリコールジ（メタ）アクリレート、トリエチレングリコールジ（メタ）アクリレート、トリメチロールプロパントリ（メタ）アクリレート、テトラエチレングリコールジ（メタ）アクリレートなどの（モノまたはポリ）エチレングリコールジ（メタ）アクリレートや、プロピレングリコールジ（メタ）アクリレートなどの（モノまたはポリ）プロピレングリコールジ（メタ）アクリレートなどの（モノまたはポリ）アルキレングリコールジ（メタ）アクリレートの他、ネオペンチルグリコールジ（メタ）アクリレート、１，６−ヘキサンジオールジ（メタ）アクリレート、ペンタエリスリトールジ（メタ）アクリレート、トリメチロールプロパントリ（メタ）アクリレート、ペンタエリスリトールトリ（メタ）アクリレート、ジペンタエリスリトールヘキサ（メタ）アクリレート等の（メタ）アクリル酸と多価アルコールとのエステル化物；ジビニルベンゼン等の多官能ビニル化合物；（メタ）アクリル酸アリル、（メタ）アクリル酸ビニル等の反応性の異なる不飽和二重結合を有する化合物等が挙げられる。また、多官能性モノマーとしては、ポリエステル、エポキシなどの骨格にモノマー成分と同様の官能基として（メタ）アクリロイル基、ビニル基等の不飽和二重結合を２個以上付加したポリエステル（メタ）アクリレート、エポキシ（メタ）アクリレートなどを用いることもできる。
【００４７】
前記アルコキシシリル基含有モノマー、リン酸基含有モノマー以外の共重合性モノマーが単官能モノマーの場合にはその割合は、水分散液の粘度が高くなりすぎず、また水分散液の安定性の点から、（メタ）アクリル系共重合体（Ａ）の総モノマー単位の２０重量％以下であることが好ましく、さらには１０重量％以下、さらには５重量％以下であるのが好ましい。共重合性モノマーが多官能モノマーの場合にはその割合は、水分散液の安定性の点から、（メタ）アクリル系共重合体（Ａ）の総モノマー単位の５重量％以下であることが好ましく、さらには３重量％以下、さらには１重量％以下であるのが好ましい。
【００４８】
前記（メタ）アクリル系共重合体（Ａ）は、前記モノマー成分を界面活性剤およびラジカル重合開始剤の存在下に水中で重合することにより、これらを含有する水分散液として得られる。前記重合の形態としては、乳化重合または懸濁重合、分散重合が挙げられ、乳化重合の場合にはポリマーエマルションが、懸濁重合の場合にはポリマーサスペンジョン、分散重合の場合にはポリマーディスパージョンが得られる。前記粘着剤の種類に応じて粘着性のポリマーの種類や重合手段が選択される。また、界面活性剤は、乳化重合の場合には乳化剤が、懸濁重合の場合には分散剤が、各重合形態に応じて適宜に選択される。
【００４９】
本発明の水分散型粘着剤組成物に用いられる、前記アクリル系共重合体（Ａ）を含有する水分散液としては、乳化重合により得られたポリマーエマルションが好ましい。即ち、本発明の水分散型粘着剤組成物はエマルション型粘着剤が好ましい。
【００５０】
前記モノマー成分の乳化重合は、常法により、モノマー成分を水に乳化させた後に、乳化重合することにより行う。これにより（メタ）アクリル系共重合体（Ａ）をベースポリマーとして含有する水分散液（ポリマーエマルション）を調製する。乳化重合では、例えば、上記したモノマー成分とともに、界面活性剤（乳化剤）、ラジカル重合開始剤、必要に応じて連鎖移動剤などが適宜配合される。より具体的には、例えば、一括仕込み法（一括重合法）、モノマー滴下法、モノマーエマルション滴下法などの公知の乳化重合法を採用することができる。なお、モノマー滴下法、モノマーエマルション滴下法では、連続滴下または分割滴下が適宜選択される。これらの方法は適宜に組み合わせることができる。反応条件などは、適宜選択されるが、重合温度は、例えば、４０〜９５℃程度であるのが好ましく、重合時間は３０分間〜２４時間程度であるのが好ましい。
【００５１】
乳化重合に用いられる界面活性剤（乳化剤）は、特に制限されず、乳化重合に通常使用される各種の界面活性剤が用いられる。界面活性剤としては、例えば、アニオン系界面活性剤、ノニオン系界面活性剤が用いられる。アニオン系界面活性剤の具体例としては、オレイン酸ナトリウム等の高級脂肪酸塩類；ドデシルベンゼンスルホン酸ナトリウム等のアルキルアリールスルホン酸塩類；ラウリル硫酸ナトリウム、ラウリル硫酸アンモニウム等のアルキル硫酸エステル塩類；ポリオエキシエチレンラウリルエーテル硫酸ナトリウム等のポリオキシエチレンアルキルエーテル硫酸エステル塩類；ポリオキシエチレンノニルフェニルエーテル硫酸ナトリウム等のポリオキシエチレンアルキルアリールエーテル硫酸エステル塩類；モノオクチルスルホコハク酸ナトリウム、ジオクチルスルホコハク酸ナトリウム、ポリオキシエチレンラウリルスルホコハク酸ナトリウム等のアルキルスルホコハク酸エステル塩およびその誘導体類；ポリオキシエチレンジスチレン化フェニルエーテル硫酸エステル塩類；ナフタレンスルホン酸ナトリウムホルマリン縮合物等を例示することができる。ノニオン系界面活性剤の具体例としては、ポリオキシエチレンラウリルエーテル、ポリオキシエチレンステアリルエーテル等のポリオキシエチレンアルキルエーテル類；ポリオキシエチレンオクチルフェニルエーテル、ポリオキシエチレンノニルフェニルエーテル等のポリオキシエチレンアルキルフェニルエーテル類；ソルビタンモノラウレート、ソルビタンモノステアレート、ソルビタントリオレエート等のソルビタン高級脂肪酸エステル類；ポリオキシエチレンソルビタンモノラウレート等のポリオキシエチレンソルビタン高級脂肪酸エステル類；ポリオキシエチレンモノラウレート、ポリオキシエチレンモノステアレート等のポリオキシエチレン高級脂肪酸エステル類；オレイン酸モノグリセライド、ステアリン酸モノグリセライド等のグリセリン高級脂肪酸エステル類；ポリオキシエチレン・ポリオキシプロピレン・ブロックコポリマー、ポリオキシエチレンジスチレン化フェニルエーテル等を例示することができる。
【００５２】
また、上記非反応性界面活性剤の他に、界面活性剤としては、エチレン性不飽和二重結合に係るラジカル重合性官能基を有する反応性界面活性剤を用いることができる。反応性界面活性剤としては、前記アニオン系界面活性剤やノニオン系界面活性剤に、プロペニル基やアリルエーテル基などのラジカル重合性官能基（ラジカル反応性基）が導入されたラジカル重合性界面活性剤などが挙げられる。これら界面活性剤は、適宜、単独または併用して用いられる。これらの界面活性剤の中でも、ラジカル重合性官能基を有したラジカル重合性界面活性剤は、水分散液の安定性、粘着剤層の耐久性の観点から、好ましく使用される。
【００５３】
アニオン系反応性界面活性剤の具体例としては、アルキルエーテル系（市販品としては、例えば、第一工業製薬株式会社製アクアロンＫＨ−０５、ＫＨ−１０、ＫＨ−２０、旭電化工業株式会社製アデカリアソープＳＲ−１０Ｎ、ＳＲ−２０Ｎ、花王株式会社製ラテムルＰＤ−１０４等）；スルフォコハク酸エステル系（市販品としては、例えば、花王株式会社製ラテムルＳ−１２０、Ｓ−１２０Ａ、Ｓ−１８０Ｐ、Ｓ−１８０Ａ、三洋化成株式会社製エレミノールＪＳ−２等）；アルキルフェニルエーテル系もしくはアルキルフェニルエステル系（市販品としては、例えば、第一工業製薬株式会社製アクアロンＨ−２８５５Ａ、Ｈ−３８５５Ｂ、Ｈ−３８５５Ｃ、Ｈ−３８５６、ＨＳ−０５、ＨＳ−１０、ＨＳ−２０、ＨＳ−３０、ＢＣ−０５、ＢＣ−１０、ＢＣ−２０、旭電化工業株式会社製アデカリアソープＳＤＸ−２２２、ＳＤＸ−２２３、ＳＤＸ−２３２、ＳＤＸ−２３３、ＳＤＸ−２５９、ＳＥ−１０Ｎ、ＳＥ−２０Ｎ）；（メタ）アクリレート硫酸エステル系（市販品としては、例えば、日本乳化剤株式会社製アントックスＭＳ−６０、ＭＳ−２Ｎ、三洋化成工業株式会社製エレミノールＲＳ−３０等）；リン酸エステル系（市販品としては、例えば、第一工業製薬株式会社製Ｈ−３３３０ＰＬ，旭電化工業株式会社製アデカリアソープＰＰ−７０等）が挙げられる。ノニオン系反応性界面活性剤としては、例えばアルキルエーテル系（市販品としては、例えば、旭電化工業株式会社製アデカリアソープＥＲ−１０、ＥＲ−２０、ＥＲ−３０、ＥＲ−４０、花王株式会社製ラテムルＰＤ−４２０、ＰＤ−４３０、ＰＤ−４５０等）；アルキルフェニルエーテル系もしくはアルキルフェニルエステル系（市販品としては、例えば、第一工業製薬株式会社製アクアロンＲＮ−１０、ＲＮ−２０、ＲＮ−３０、ＲＮ−５０、旭電化工業株式会社製アデカリアソープＮＥ−１０、ＮＥ−２０、ＮＥ−３０、ＮＥ−４０等）；（メタ）アクリレート硫酸エステル系（市販品としては、例えば、日本乳化剤株式会社製ＲＭＡ−５６４、ＲＭＡ−５６８、ＲＭＡ−１１１４等）が挙げられる。
【００５４】
前記界面活性剤の配合割合は、前記（メタ）アクリル酸アルキルエステルを含有するモノマー成分１００重量部に対して、０．３〜５重量部であるのが好ましい。界面活性剤の配合割合により粘着特性、さらには重合安定性、機械的安定性などの向上を図ることができる。前記界面活性剤の配合割合は、０．３〜３重量部がより好ましい。
【００５５】
ラジカル重合開始剤としては、特に制限されず、乳化重合に通常使用される公知のラジカル重合開始剤が用いられる。例えば、２，２´−アゾビスイソブチロニトリル、２，２´−アゾビス（２−メチルプロピオンアミジン）二硫酸塩、２，２´−アゾビス（２−メチルプロピオンアミジン）二塩酸塩、２，２´−アゾビス（２−アミジノプロパン）二塩酸塩、２，２'−アゾビス［２−（２−イミダゾリン−２−イル）プロパン］二塩酸塩などのアゾ系開始剤；例えば、過硫酸カリウム、過硫酸アンモニウムなどの過硫酸塩系開始剤；例えば、ベンゾイルパーオキサイド、ｔ−ブチルハイドロパーオキサイド、過酸化水素などの過酸化物系開始剤；例えば、フェニル置換エタンなどの置換エタン系開始剤；例えば、芳香族カルボニル化合物などのカルボニル系開始剤などが挙げられる。これら重合開始剤は、適宜、単独または併用して用いられる。また、乳化重合を行なうに際して、所望により重合開始剤とともに還元剤を併用するレドックス系開始剤とすることができる。これにより、乳化重合速度を促進したり、低温において乳化重合をおこなったりすることが容易になる。このような還元剤としては、例えば、アスコルビン酸、エルソルビン酸、酒石酸、クエン酸、ブドウ糖、ホルムアルデヒドスルホキシラートなどの金属塩等の還元性有機化合物；チオ硫酸案トリウム、亜硫酸ナトリウム、重亜硫酸ナトリウム、メタ重亜硫酸ナトリウム等の還元性無機化合物；塩化第一鉄、ロンガリット、二酸化チオ尿素などを例示できる。
【００５６】
また、ラジカル重合開始剤の配合割合は、適宜選択されるが、モノマー成分１００重量部に対して、例えば、０．０２〜１重量部程度であり、好ましくは０．０２〜０．５重量部、より好ましくは０．０８〜０．３重量部である。０．０２重量部未満であると、ラジカル重合開始剤としての効果が低下する場合があり、１重量部を超えると、水分散液（ポリマーエマルション）に係る（メタ）アクリル系共重合体（Ａ）の分子量が低下し、水分散型粘着剤組成物の耐久性が低下する場合がある。なお、レドックス系開始剤の場合には、還元剤は、モノマー成分の合計量１００重量部に対して、０．０１〜１重量部の範囲で用いるのが好ましい。
【００５７】
連鎖移動剤は、必要により、（メタ）アクリル系共重合体（Ａ）の分子量を調節するものであって、乳化重合に通常使用される連鎖移動剤が用いられる。例えば、１−ドデカンチオール、メルカプト酢酸、２−メルカプトエタノール、チオグリコール酸２−エチルへキシル、２，３−ジメチルカプト−１−プロパノール、メルカプトプロピオン酸エステル類などのメルカプタン類などが挙げられる。これら連鎖移動剤は、適宜、単独または併用して用いられる。また、連鎖移動剤の配合割合は、モノマー成分１００重量部に対して、例えば、０．００１〜０．３重量部である。
【００５８】
このような乳化重合によって、（メタ）アクリル系共重合体（Ａ）を水分散液（エマルション）として調製することができる。このような（メタ）アクリル系共重合体（Ａ）は、その平均粒子径が、例えば、０．０５〜３μｍ、好ましくは、０．０５〜１μｍに調整される。平均粒子径が０．０５μｍより小さいと、水分散型粘着剤組成物の粘度が上昇する場合があり、１μｍより大きいと、粒子間の融着性が低下して凝集力が低下する場合がある。
【００５９】
また、前記水分散液の分散安定性を保つために、前記（メタ）アクリル系共重合体（Ａ）がモノマー単位として含有する、カルボキシル基含有モノマー（ｂ）は、当該カルボキシル基含有モノマー（ｂ）等を中和することが好ましい。中和は、例えば、アンモニア、水酸化アルカリ金属等により行なうことができる。
【００６０】
本発明の（メタ）アクリル系共重合体（Ａ）は、通常、重量平均分子量は１００万以上のものが好ましい。特に重量平均分子量で１００万〜４００万のものが耐熱性、耐湿性の点で好ましい。重量平均分子量が１００万未満であると耐熱性、耐湿性が低下し好ましくない。また乳化重合で得られる粘着剤はその重合機構より分子量が非常に高分子量になるので好ましい。ただし、乳化重合で得られる粘着剤は一般にはゲル分が多くＧＰＣ（ゲル・パーミエーション・クロマトグラフィー）で測定できないので分子量に関する実測定での裏付けは難しいことが多い。
【００６１】
本発明の粘着剤層を形成する水分散型粘着剤組成物は、例えば、前記（メタ）アクリル系共重合体（Ａ）を含有する水分散液が用いられるが、本発明の水分散型粘着剤組成物において、前記（メタ）アクリル系共重合体（Ａ）の固形分重量は、水分散型粘着剤組成物に係る水分散液の固形分重量の９０重量％以上、さらには９５重量％以上になるように、さらには９７％以上になるように用いるのが好ましい。即ち、水分散型粘着剤組成物に係る水分散液には、上記成分の他に、他の成分を用いることができる。他の成分の割合は１０重量％以下の割合で用いるのが粘着剤層のヘイズの悪化を抑制する点から好ましい。
【００６２】
前記水分散型粘着剤組成物に配合される添加剤としては、シランカップリング剤が好ましい。シランカップリング剤としては、アルコキシシリル基と任意の適切な官能基を有するものを用いることができる。官能基としては、例えば、ビニル基、エポキシ基、アミノ基、メルカプト基、（メタ）アクリロキシ基、アセトアセチル基、イソシアネート基、スチリル基、ポリスルフィド基等が挙げられる。具体的には、例えば、ビニルトリエトキシシラン、ビニルトリプロポキシシラン、ビニルトリイソプロポキシシラン、ビニルトリブトキシシラン等のビニル基含有シランカップリング剤；γ−グリシドキシプロピルトリメトキシシラン、γ−グリシドキシプロピルトリエトキシシラン、３−グリシドキシプロピルメチルジエトキシシラン、２−（３，４−エポキシシクロヘキシル）エチルトリメトキシシランなどのエポキシ基含有シランカップリング剤；γ−アミノプロピルトリメトキシシラン、Ｎ−β−（アミノエチル）−γ−アミノプロピルメチルジメトキシシラン、Ｎ−（２−アミノエチル）３−アミノプロピルメチルジメトキシシラン、γ−トリエトキシシリル−Ｎ−（１，３−ジメチルブチリデン）プロピルアミン、Ｎ−フェニル−γ−アミノプロピルトリメトキシシラン等のアミノ基含有シランカップリング剤；γ−メルカプトプロピルメチルジメトキシシランなどのメルカプト基含有シランカップリング剤；ｐ−スチリルトリメトキシシラン等のスチリル基含有シランカップリング剤；γ−アクリロキシプロピルトリメトキシシラン、γ−メタクリロキシプロピルトリエトキシランなどの（メタ）アクリル基含有シランカップリング剤；３−イソシアネートプロピルトリエトキシシランなどのイソシアネート基含有シランカップリング剤；ビス（トリエトキシシリルプロピル）テトラスルフィド等のポリスルフィド基含有シランカップリング剤などが挙げられる。前記シランカップリング剤は、単独で使用してもよく、また２種以上を混合して使用してもよい。
【００６３】
なお、シランカップリング剤のなかで、官能基として、例えば、ビニル基、（メタ）アクリロキシ基を有するものは、前記アルコキシシリル基含有モノマーに該当する。即ち、前記アルコキシシリル基含有モノマーは、（メタ）アクリル系共重合体（Ａ）の共重合モノマー単位として用いることができる他、（メタ）アクリル系共重合体（Ａ）に配合されるシランカップリング剤として用いることができる。
【００６４】
前記（メタ）アクリル系共重合体（Ａ）に対するシランカップリング剤の配合量は、特に制限はないが、固形分重量比で、（メタ）アクリル系共重合体（Ａ）または（メタ）アクリル系共重合体（Ａ１）１００重量部に対して、０．００１〜１重量部であるのが好ましく、さらには０．００５〜０．５重量部であるのが好ましく、さらには０．０１〜０．２重量部であるのが好ましい。なお、本発明において、（メタ）アクリル系共重合体（Ａ）の固形分重量は、調製された（メタ）アクリル系共重合体（Ａ）に係る水分散液から求められる値を基準とする。０．００１重量部未満では、シランカップリング剤を用いる効果（ガラス等の被着体との親和性を向上し、ガラスへの密着性の向上による耐久性の向上）が十分には得られず、一方、１重量部を超えると、粘着剤層の架橋度が高くなりすぎて、経時での粘着剤層の割れなどが発生したり、未反応カップリング剤成分が発生したりして、耐久性の点で好ましくない。
【００６５】
また、前記他の成分としては、必要に応じて、架橋剤を含有することができる。水分散型粘着剤組成物が水分散型アクリル系粘着剤の場合に用いられる架橋剤としては、イソシアネート系架橋剤、エポキシ系架橋剤、オキサゾリン系架橋剤、アジリジン系架橋剤、カルボジイミド系架橋剤、金属キレート系架橋剤などの一般に用いられているものを使用できる。これら架橋剤は、官能基含有単量体を用いることにより（メタ）アクリル系共重合体（Ａ）中に導入した官能基と反応して架橋する効果を有する。
【００６６】
前記架橋剤の配合割合は特に限定されないが、通常、（メタ）アクリル系共重合体（Ａ）の固形分重量の合計を１００重量部に対して、架橋剤（固形分）１０重量部程度以下の割合で配合される。前記架橋剤の配合割合は、０．００１〜１０重量部が好ましく、さらには０．０１〜５重量部、さらには０．０１〜２重量部度程度が好ましい。本発明では、前記窒素含有モノマー（ｃ）／カルボキシル基含有モノマー（ｂ）の値（モル比）の制御により、粘着剤層とガラス等の極性被着体への接着性向上の効果が得られるが、さらに、架橋剤によって、粘着剤物性の特性のバランスを維持しながら、粘着剤層に凝集力を付与でき、粘着剤層とガラス等の極性被着体との界面接着性をさらに向上させることができる。
【００６７】
さらには、本発明の水分散型粘着剤組成物は、必要に応じて、粘度調整剤、剥離調整剤、粘着付与剤、可塑剤、軟化剤、ガラス繊維、ガラスビーズ、金属粉、その他の無機粉末等からなる充填剤、顔料、着色剤（顔料、染料など）、ｐＨ調整剤（酸または塩基）、酸化防止剤、紫外線吸収剤等を、また本発明の目的を逸脱しない範囲で各種の添加剤を適宜に使用することもできる。また微粒子を含有して光拡散性を示す粘着剤層などとしても良い。これら添加剤もエマルションとして配合することができる。
【００６８】
本発明の光学フィルム用粘着剤層は、上記水分散型粘着剤組成物により形成される。粘着剤層の形成は、支持基材（光学フィルムまたは離型フィルム）に上記水分散型粘着剤組成物を塗布した後、乾燥することより形成することができる。
【００６９】
本発明の粘着剤型光学フィルムは、光学フィルム片面または両面に前記粘着剤層を積層したものである。本発明の粘着型光学フィルムは、前記水分散型粘着剤組成物を、光学フィルムまたは離型フィルムに塗布し、乾燥することにより形成される。粘着剤層を離型フィルムに形成した場合には、当該粘着剤層は光学フィルムに貼り合せて転写する。
【００７０】
上記水分散型粘着剤組成物の塗布工程には、各種方法が用いられる。具体的には、例えば、ロールコート、キスロールコート、グラビアコート、リバースコート、ロールブラッシュ、スプレーコート、ディップロールコート、バーコート、ナイフコート、エアーナイフコート、カーテンコート、リップコート、ダイコーターなどによる押出しコート法などの方法が挙げられる。
【００７１】
また、前記塗布工程では、形成される粘着剤層が所定の厚み（乾燥後厚み）になるようにその塗布量が制御される。粘着剤層の厚み（乾燥後厚み）は、通常、１〜１００μｍ程度、好ましくは５〜５０μｍ、さらに好ましくは１０〜４０μｍの範囲に設定される。
【００７２】
次いで、粘着剤層の形成にあたっては、塗布された水分散型粘着剤組成物に対して乾燥が施される。乾燥温度は、通常、８０〜１７０℃程度、好ましくは８０〜１６０℃であり、乾燥時間０．５〜３０分間程度、好ましくは１〜１０分間である。
【００７３】
また、本発明の光学フィルム用粘着剤層は、粘着剤層の厚さが２０μｍの場合のヘイズ値が１％以下であることが好ましく、光学フィルム用粘着剤層に要求される透明性を満足することができる。前記ヘイズ値は０〜０．８％であることが好ましく、さらには０〜０．５％であることが好ましい。なお、ヘイズ値は１％以下であれば、光学用途として満足することができる。前記ヘイズ値が１％を超えると白濁が生じて光学フィルム用途として好ましくない。
【００７４】
離型フィルムの構成材料としては、例えば、ポリエチレン、ポリプロピレン、ポリエチレンテレフタレート、ポリエステルフィルムなどのプラスチックフィルム、紙、布、不織布などの多孔質材料、ネット、発泡シート、金属箔、およびこれらのラミネート体などの適宜な薄葉体などを挙げることができるが、表面平滑性に優れる点からプラスチックフィルムが好適に用いられる。
【００７５】
そのプラスチックフィルムとしては、前記粘着剤層を保護し得るフィルムであれば特に限定されず、例えば、ポリエチレンフィルム、ポリプロピレンフィルム、ポリブテンフィルム、ポリブタジエンフィルム、ポリメチルペンテンフイルム、ポリ塩化ビニルフィルム、塩化ビニル共重合体フィルム、ポリエチレンテレフタレートフィルム、ポリブチレンテレフタレートフィルム、ポリウレタンフィルム、エチレン−酢酸ビニル共重合体フィルムなどが挙げられる。
【００７６】
前記離型フィルムの厚みは、通常５〜２００μｍ、好ましくは５〜１００μｍ程度である。前記離型フィルムには、必要に応じて、シリコーン系、フッ素系、長鎖アルキル系もしくは脂肪酸アミド系の離型剤、シリカ粉などによる離型および防汚処理や、塗布型、練り込み型、蒸着型などの帯電防止処理もすることもできる。特に、前記離型フィルムの表面にシリコーン処理、長鎖アルキル処理、フッ素処理などの剥離処理を適宜おこなうことにより、前記粘着剤層からの剥離性をより高めることができる。
【００７７】
前記粘着剤層が露出する場合には、実用に供されるまで離型フィルムで粘着剤層を保護してもよい。なお、上記の剥離フィルムは、そのまま粘着型光学フィルムのセパレータとして用いることができ、工程面における簡略化ができる。
【００７８】
また、光学フィルムの表面に、粘着剤層との間の密着性を向上させるために、アンカー層を形成したり、コロナ処理、プラズマ処理などの各種易接着処理を施した後に粘着剤層を形成することができる。また、粘着剤層の表面には易接着処理をおこなってもよい。
【００７９】
上記アンカー層の形成材としては、好ましくは、ポリウレタン、ポリエステル、分子中にアミノ基を含むポリマー類、オキサゾリニル基を含むポリマー類から選ばれるアンカー剤が用いられ、特に好ましくは、分子中にアミノ基を含んだポリマー類、オキサゾリニル基を含むポリマー類である。分子中にアミノ基を含むポリマー類、オキサゾリニル基を含むポリマー類は、分子中のアミノ基、オキサゾリニル基が粘着剤中のカルボキシル基等と反応またはイオン性相互作用などの相互作用を示すため、良好な密着性が確保される。
【００８０】
分子中にアミノ基を含むポリマー類としては、例えば、ポリエチレンイミン、ポリアリルアミン、ポリビニルアミン、ポリビニルピリジン、ポリビニルピロリジン、ジメチルアミノエチルアクリレート等の含アミノ基含有モノマーの重合体などを挙げることができる。
【００８１】
光学フィルムとしては、液晶表示装置等の画像表示装置の形成に用いられるものが使用され、その種類は特に制限されない。例えば、光学フィルムとしては偏光板が挙げられる。偏光板は偏光子の片面または両面には透明保護フィルムを有するものが一般に用いられる。
【００８２】
偏光子は、特に限定されず、各種のものを使用できる。偏光子としては、例えば、ポリビニルアルコール系フィルム、部分ホルマール化ポリビニルアルコール系フィルム、エチレン・酢酸ビニル共重合体系部分ケン化フィルム等の親水性高分子フィルムに、ヨウ素や二色性染料の二色性物質を吸着させて一軸延伸したもの、ポリビニルアルコールの脱水処理物やポリ塩化ビニルの脱塩酸処理物等ポリエン系配向フィルム等が挙げられる。これらの中でも、ポリビニルアルコール系フィルムとヨウ素などの二色性物質からなる偏光子が好適である。これらの偏光子の厚さは特に制限されないが、一般的に５〜８０μｍ程度である。
【００８３】
ポリビニルアルコール系フィルムをヨウ素で染色し一軸延伸した偏光子は、例えば、ポリビニルアルコールをヨウ素の水溶液に浸漬することによって染色し、元長の３〜７倍に延伸することで作成することができる。必要に応じてホウ酸や硫酸亜鉛、塩化亜鉛等を含んでいても良いヨウ化カリウムなどの水溶液に浸漬することもできる。さらに必要に応じて染色前にポリビニルアルコール系フィルムを水に浸漬して水洗してもよい。ポリビニルアルコール系フィルムを水洗することでポリビニルアルコール系フィルム表面の汚れやブロッキング防止剤を洗浄することができるほかに、ポリビニルアルコール系フィルムを膨潤させることで染色のムラなどの不均一を防止する効果もある。延伸はヨウ素で染色した後に行っても良いし、染色しながら延伸しても良いし、また延伸してからヨウ素で染色しても良い。ホウ酸やヨウ化カリウムなどの水溶液や水浴中でも延伸することができる。
【００８４】
透明保護フィルムを構成する材料としては、例えば透明性、機械的強度、熱安定性、水分遮断性、等方性などに優れる熱可塑性樹脂が用いられる。このような熱可塑性樹脂の具体例としては、トリアセチルセルロース等のセルロース樹脂、ポリエステル樹脂、ポリエーテルスルホン樹脂、ポリスルホン樹脂、ポリカーボネート樹脂、ポリアミド樹脂、ポリイミド樹脂、ポリオレフィン樹脂、（メタ）アクリル樹脂、環状ポリオレフィン樹脂（ノルボルネン系樹脂）、ポリアリレート樹脂、ポリスチレン樹脂、ポリビニルアルコール樹脂、およびこれらの混合物が挙げられる。なお、偏光子の片側には、透明保護フィルムが接着剤層により貼り合わされるが、他の片側には、透明保護フィルムとして、（メタ）アクリル系、ウレタン系、アクリルウレタン系、エポキシ系、シリコーン系等の熱硬化性樹脂または紫外線硬化型樹脂を用いることができる。透明保護フィルム中には任意の適切な添加剤が１種類以上含まれていてもよい。添加剤としては、例えば、紫外線吸収剤、酸化防止剤、滑剤、可塑剤、離型剤、着色防止剤、難燃剤、核剤、帯電防止剤、顔料、着色剤などが挙げられる。透明保護フィルム中の上記熱可塑性樹脂の含有量は、好ましくは５０〜１００重量％、より好ましくは５０〜９９重量％、さらに好ましくは６０〜９８重量％、特に好ましくは７０〜９７重量％である。透明保護フィルム中の上記熱可塑性樹脂の含有量が５０重量％以下の場合、熱可塑性樹脂が本来有する高透明性等が十分に発現できないおそれがある。
【００８５】
また光学フィルムとしては、例えば反射板や反透過板、位相差板（１／２や１／４等の波長板を含む）、視覚補償フィルム、輝度向上フィルム、表面処理フィルム等の液晶表示装置等の形成に用いられることのある光学層となるものが挙げられる。これらは単独で光学フィルムとして用いることができる他、前記偏光板に、実用に際して積層して、１層または２層以上用いることができる。
【００８６】
表面処理フィルムは、前面板に貼り合せても設けられる。表面処理フィルムとしては、表面の耐擦傷性を付与するために用いられるハードコートフィルム、画像表示装置に対する写り込みを防止するためのアンチグレア処理フィルム、アンチリフレクティブフィルム、ローリフレクティブフィルムなどの反射防止フィルム等が挙げられる。前面板は、液晶表示装置や有機ＥＬ表示装置、ＣＲＴ、ＰＤＰ等の画像表示装置を保護したり、高級感を付与したり、デザインにより差別化したりするために、前記画像表示装置の表面に貼り合せて設けられる。また前面板は、３Ｄ−ＴＶにおけるλ／４板の支持体として用いられる。例えば、液晶表示装置では、視認側の偏光板の上側に設けられる。本発明の粘着剤層を用いた場合には、前面板として、ガラス基材の他に、ポリカーボネート基材、ポリメチルメタクリレート基材等のプラスチック基材においてもガラス基材と同様の効果を発揮する。
【００８７】
偏光板に前記光学層を積層した光学フィルムは、液晶表示装置等の製造過程で順次別個に積層する方式にても形成することができるが、予め積層して光学フィルムとしたものは、品質の安定性や組立作業等に優れていて液晶表示装置などの製造工程を向上させうる利点がある。積層には粘着層等の適宜な接着手段を用いうる。前記の偏光板と他の光学層の接着に際し、それらの光学軸は目的とする位相差特性などに応じて適宜な配置角度とすることができる。
【００８８】
本発明の粘着型光学フィルムは液晶表示装置等の各種画像表示装置の形成などに好ましく用いることができる。液晶表示装置の形成は、従来に準じて行いうる。すなわち液晶表示装置は一般に、液晶セル等の表示パネルと粘着型光学フィルム、及び必要に応じての照明システム等の構成部品を適宜に組み立てて駆動回路を組み込むことなどにより形成されるが、本発明においては本発明による粘着型光学フィルムを用いる点を除いて特に限定は無く、従来に準じうる。液晶セルについても、例えばＴＮ型やＳＴＮ型、π型、ＶＡ型、ＩＰＳ型などの任意なタイプのものを用いうる。
【００８９】
液晶セル等の表示パネルの片側又は両側に粘着型光学フィルムを配置した液晶表示装置や、照明システムにバックライトあるいは反射板を用いたものなどの適宜な液晶表示装置を形成することができる。その場合、本発明による光学フィルムは液晶セル等の表示パネルの片側又は両側に設置することができる。両側に光学フィルムを設ける場合、それらは同じものであっても良いし、異なるものであっても良い。さらに、液晶表示装置の形成に際しては、例えば拡散板、アンチグレア層、反射防止膜、保護板、プリズムアレイ、レンズアレイシート、光拡散板、バックライトなどの適宜な部品を適宜な位置に１層又は２層以上配置することができる。
【００９０】
次いで有機エレクトロルミネセンス装置（有機ＥＬ表示装置：ＯＬＥＤ）について説明する。一般に、有機ＥＬ表示装置は、透明基板上に透明電極と有機発光層と金属電極とを順に積層して発光体（有機エレクトロルミネセンス発光体）を形成している。ここで、有機発光層は、種々の有機薄膜の積層体であり、例えばトリフェニルアミン誘導体等からなる正孔注入層と、アントラセン等の蛍光性の有機固体からなる発光層との積層体や、あるいはこのような発光層とペリレン誘導体等からなる電子注入層の積層体や、またあるいはこれらの正孔注入層、発光層、および電子注入層の積層体等、種々の組み合わせをもった構成が知られている。
【００９１】
有機ＥＬ表示装置は、透明電極と金属電極とに電圧を印加することによって、有機発光層に正孔と電子とが注入され、これら正孔と電子との再結合によって生じるエネルギーが蛍光物資を励起し、励起された蛍光物質が基底状態に戻るときに光を放射する、という原理で発光する。途中の再結合というメカニズムは、一般のダイオードと同様であり、このことからも予想できるように、電流と発光強度は印加電圧に対して整流性を伴う強い非線形性を示す。
【００９２】
有機ＥＬ表示装置においては、有機発光層での発光を取り出すために、少なくとも一方の電極が透明でなくてはならず、通常酸化インジウムスズ（ＩＴＯ）などの透明導電体で形成した透明電極を陽極として用いている。一方、電子注入を容易にして発光効率を上げるには、陰極に仕事関数の小さな物質を用いることが重要で、通常Ｍｇ−Ａｇ、Ａｌ−Ｌｉなどの金属電極を用いている。
【００９３】
このような構成の有機ＥＬ表示装置において、有機発光層は、厚さ１０ｎｍ程度ときわめて薄い膜で形成されている。このため、有機発光層も透明電極と同様、光をほぼ完全に透過する。その結果、非発光時に透明基板の表面から入射し、透明電極と有機発光層とを透過して金属電極で反射した光が、再び透明基板の表面側へと出るため、外部から視認したとき、有機ＥＬ表示装置の表示面が鏡面のように見える。
【００９４】
電圧の印加によって発光する有機発光層の表面側に透明電極を備えるとともに、有機発光層の裏面側に金属電極を備えてなる有機エレクトロルミネセンス発光体を含む有機ＥＬ表示装置において、透明電極の表面側に偏光板を設けるとともに、これら透明電極と偏光板との間に位相差板を設けることができる。
【００９５】
位相差板および偏光板は、外部から入射して金属電極で反射してきた光を偏光する作用を有するため、その偏光作用によって金属電極の鏡面を外部から視認させないという効果がある。特に、位相差板を１／４波長板で構成し、かつ偏光板と位相差板との偏光方向のなす角をπ／４に調整すれば、金属電極の鏡面を完全に遮蔽することができる。
【００９６】
すなわち、この有機ＥＬ表示装置に入射する外部光は、偏光板により直線偏光成分のみが透過する。この直線偏光は位相差板により一般に楕円偏光となるが、とくに位相差板が１／４波長板でしかも偏光板と位相差板との偏光方向のなす角がπ／４のときには円偏光となる。
【００９７】
この円偏光は、透明基板、透明電極、有機薄膜を透過し、金属電極で反射して、再び有機薄膜、透明電極、透明基板を透過して、位相差板に再び直線偏光となる。そして、この直線偏光は、偏光板の偏光方向と直交しているので、偏光板を透過できない。その結果、金属電極の鏡面を完全に遮蔽することができる。
【実施例】
【００９８】
以下に、実施例によって本発明を具体的に説明するが、本発明はこれら実施例によって限定されるものではない。なお、各例中の部および％はいずれも重量基準である。
【００９９】
製造例１
（モノマーエマルションの調製）
容器に、アクリル酸ブチル９００部、アクリル酸５０部、およびＮ，Ｎ−ジメチルアクリルアミド５０部を加えて混合して、モノマー混合物を調製した。次いで、上記割合で調製したモノマー混合物６００部に対して、反応性界面活性剤であるアクアロンＨＳ−１０（第一工業製薬（株）製）１８部およびイオン交換水３８２部を加え、ホモミキサー（特殊機化工業（株）製）を用い、５分間、６０００（ｒｐｍ）で攪拌し強制乳化して、モノマーエマルションを調製した。
【０１００】
（水分散液の調製）
冷却管、窒素導入管、温度計、滴下ロートおよび攪拌羽根を備えた反応容器に、上記で調製したモノマーエマルション２００部およびイオン交換水３３０部を仕込み、次いで、反応容器を十分窒素置換した後、過硫酸アンモニウム０．６部を添加して、撹拌しながら６０℃で１時間重合した。次いで、残りのモノマーエマルション８００部を、反応容器を６０℃に保ったまま、これに３時間かけて滴下し、その後、３時間重合して、固形分濃度４６％の（メタ）アクリル系共重合体のエマルション粒子を含有する水分散液を得た。次いで、この水分散液を室温まで冷却した後、これに、濃度１０％のアンモニア水を添加してｐＨを８にし、固形分４６％に調整した水分散液を得た。
【０１０１】
製造例２〜２３
（水分散液の調製）
実施例１において、モノマーエマルションの調製にあたり、モノマー混合物の種類および割合を表１に示すように変えたこと以外は実施例１と同様にして、ｐＨを８、固形分４６％に調整した水分散液を得た。なお、表１ではモノマー混合物の各モノマー割合を組成比（重量比）で示す。表１には、前記窒素含有モノマー（ｃ）／カルボキシル基含有モノマー（ｂ）のモノマー単位のモル比も示す。
【０１０２】
実施例１
（水分散型粘着剤組成物の調製）
上記製造例１で得られた（メタ）アクリル系重合体を含有する水分散液（固形分濃度４６％）の１００部（固形分換算）に、シランカップリング剤として、３−グリシドキシプロピルトリメトキシシラン（信越化学工業（株）製，ＫＢＭ−４０３）０．０３部、架橋剤としてカルボジイミド系化合物（日清紡社製，カルボジライトＶ−０４，固形分４０％）１．２５部（固形分換算０．５部））を混合して、水分散型粘着剤組成物を得た。
【０１０３】
（粘着剤層の形成および粘着型偏光板の作成）
上記水分散型粘着剤組成物を、乾燥後の厚みが２０μｍとなるように、離型フィルム（三菱化学ポリエステル（株）製，ダイアホイルＭＲＦ−３８，ポリエチレンテレフタレート基材）上にダイコーターにより塗布した後、１２０℃で２分間乾燥して、粘着剤層を形成した。当該粘着剤層を偏光板（日東電工（株）製，製品名ＳＥＧ−ＤＵ）と貼り合せて、粘着型偏光板を作成した。
【０１０４】
実施例２〜１９および比較例１〜８
（水分散型粘着剤組成物の調製）
実施例１において、水分散液に係る（メタ）アクリル系共重合体（Ａ）の種類、添加剤（シランカップリング剤、粘着付与剤、架橋剤）の種類および配合量を表１に示すように変えたこと以外は実施例１と同様にして水分散型粘着剤組成物を得た。なお、添加剤の配合量（部）は、（メタ）アクリル系共重合体（Ａ）１００重量部（固形分換算）に対して、固形分換算した重量部である。
【０１０５】
（粘着剤層の形成および粘着型偏光板の作成）
上記水分散型粘着剤組成物を用いたこと以外は実施例１と同様にして粘着剤層の形成および粘着型偏光板の作成を行った。
【０１０６】
上記実施例および比較例で得られた粘着型偏光板について以下の評価を行った。評価結果を表１に示す。
【０１０７】
［耐久性］
各実施例および各比較例の粘着型偏光板を、１５インチサイズの大きさに切断し、これを、厚さ０．７ｍｍの無アルカリガラス板（コーニング＃１７３７，コーニング（株）製）に貼着し、５０℃、０．５ＭＰａのオートクレーブ中に１５分間処理を行なった。その後、８０℃（加熱条件）または６０℃、９０％Ｒ．Ｈ．（湿熱条件）の環境気下にそれぞれ５００時間処理してから、室温条件（２３℃，５５％Ｒ．Ｈ．）に取り出した後に、処理された粘着型偏光板と無アルカリガラスの間の剥がれの度合いを目視で確認し、下記基準で評価した。
５：剥がれの発生なし。
４：粘着型偏光板の端部から０．５ｍｍ以内の箇所に剥がれが発生している。
３：粘着型偏光板の端部から１．０ｍｍ以内の箇所に剥がれが発生している。
２：粘着型偏光板の端部から３．０ｍｍ以内の箇所に剥がれが発生している。
１：粘着型偏光板の端部から３．０ｍｍ以上の箇所に剥がれが発生している。
【０１０８】
［剥離力］
（初期）：各実施例および各比較例の粘着型偏光板を、幅２５ｍｍ×１５０ｍｍの大きさに切断し、これを、厚さ０．７ｍｍの無アルカリガラス板（コーニング＃１７３７，コーニング（株）製）に貼着し、５０℃、０．５ＭＰａのオートクレーブ中に１５分間処理を行なった。その後、２３℃、５０％Ｒ．Ｈ．の環境下で、引張試験器により１８０°方向に３００ｍｍ／ｍｉｎの速度で剥離した際の剥離力（Ｎ／２５ｍｍ）を測定した。
【０１０９】
（保存後）：各実施例および各比較例の粘着型偏光板を、幅２５ｍｍ×１５０ｍｍの大きさに切断し、これを、厚さ０．７ｍｍの無アルカリガラス板（コーニング＃１７３７，コーニング（株）製）に貼着し、５０℃、０．５ＭＰａのオートクレーブ中に１５分間処理を行なった。その後、６０℃の恒温槽中で５０時間保存した。次いで、２３℃、５０％Ｒ．Ｈ．の環境下に取り出し、１時間放置した後に、引張試験器により１８０°方向に３００ｍｍ／ｍｉｎの速度で剥離した際の剥離力（Ｎ／２５ｍｍ）を測定した。
【０１１０】
［ヘイズ］
各例で得られた、離型フィルムに設けた厚さ２０μｍの粘着剤層を、スライドガラス板（マイクロスライドガラス，マツナミガラス製，厚さ１．３ｍｍ）上に貼着させたものについて、ヘイズメーター（ＨＭ−１５０型，（株）村上色彩技術研究所社製）にてヘイズ値を測定した。なお、ヘイズ測定の際は、離形フィルムを剥離して測定した。
【０１１１】
【表１】
2012116986.tif 000003
【０１１２】
表１中、モノマー成分は、
ＢＡ：アクリル酸ブチル、
ＡＡ：アクリル酸、
２ＥＨＡ：アクリル酸２エチルヘキシル、
ＭＭＡ：メタクリル酸メチル、
ＤＭＡＡ：Ｎ，Ｎ−ジメチルアクリルアミド、
ＤＥＡＡ：Ｎ，Ｎ−ジエチルアクリルアミド、
ＡＣＭＯ：アクリロイルモルホリン、
＊１：マレイミド系モノマー（(株)日本触媒社製，イミレックスＰ）、
ＮＶＰ：Ｎ−ビニルピロリドン、
アルコキシシリル基含有モノマー：３−メタクリロイルオキシプロピル−トリメトキシシラン（信越化学工業（株）製，ＫＢＭ−５０３）、
リン酸基含有モノマー：モノ［ポリ（プロピレンオキシド）メタクリレート］リン酸エステル（ローディア日華（株）製：商品名「Ｓｉｐｏｍｅｒ ＰＡＭ−２００）、を示す。
シランカップリング剤は、＊２：３−グリシドキシプロピルトリメトキシシラン（信越化学工業（株）製，ＫＢＭ−４０３）、＊３：Ｎ−フェニル−３−アミノプロピルトリメトキシシラン（信越化学工業（株）製，ＫＢＭ−５７３）、を示す。
粘着付与樹脂は、＊４：エマルション型重合ロジンエステル系粘着付与樹脂（荒川化学工業（株）製，スーパーエステルＥ−８６５ＮＴ，不揮発分５０％）、
＊５：エマルション型ロジンフェノール系粘着付与樹脂（荒川化学工業（株）製，タマノルＥ−２００ＮＴ，不揮発分５３％）、を示す。
架橋剤は、＊６：カルボジイミド系化合物（日清紡社製，カルボジライトＶ−０４，固形分４０％）、
＊７：エポキシ系化合物（三菱ガス化学（株）製，テトラッドＣ）、を示す。
比較例７、８の耐久性における「発泡」は、粘着剤層に発泡が見られることを示す。